(57)【要約】【課題】  水素吸蔵材料として有用であり、保存安定性に優れた多孔性金属錯体を提供すること。【解決手段】  金属クラスターと下記一般式（１）で表される芳香族カルボン酸との配位結合によって構成される金属錯体を含み、該金属錯体の複数が集積して形成された細孔構造を有する多孔性金属錯体。  【化１】2014193814.tif 000009［式中、ｍは１〜３の整数を示す。］【選択図】  図２
2014193814.tif 000002
【特許請求の範囲】
【請求項１】
金属クラスターと下記一般式（１）で表される芳香族カルボン酸との配位結合によって構成される金属錯体を含み、該金属錯体の複数が集積して形成された細孔構造を有する多孔性金属錯体。
【化１】
2014193814.tif 000008
［式中、ｍは１〜３の整数を示す。］
【請求項２】
前記金属クラスターが、下記一般式（２）；
ＭｐＸｑ      （２）
［式中、Ｍは金属イオンを示し、Ｘは周期表第１４族〜１７族の非金属元素からなるアニオンを示し、ｐは１〜１０の整数を示し、ｑは１以上の整数を示す。］
で表される金属クラスターを含む、請求項１記載の多孔性金属錯体。
【請求項３】
前記金属クラスターがＺｎ４Ｏを含む、請求項１又は２記載の多孔性金属錯体。
【発明の詳細な説明】
【技術分野】
【０００１】
本発明は新規な多孔性金属錯体に関する。
【背景技術】
【０００２】
近年、新しい多孔質材料として多孔性金属錯体が注目されている（例えば、下記非特許文献１）。多孔性金属錯体は金属錯体分子が集積することによって細孔構造が形成された構造体であり、集積型金属錯体とも呼ばれている（例えば、下記非特許文献２）。多孔性金属錯体によれば、ゼオライト、活性炭等の多孔質材料と比較して、より均一なミクロ孔を設計、制御できると考えられている。
【先行技術文献】
【非特許文献】
【０００３】
【非特許文献１】「新版  錯体化学−基礎と最新の展開」、基礎錯体工学研究会、講談社、２００２年発行
【非特許文献２】「集積型金属錯体−クリスタルエンジニアリングからフロンティアオービタルエンジニアリングへ」、北川進、講談社、２００１年発行
【発明の概要】
【発明が解決しようとする課題】
【０００４】
多孔性金属錯体は、水素吸蔵材料として使用することが検討されている。しかしながら、高い比表面積を有する多孔性金属錯体は、化学的安定性が低いことが課題となっている。例えば、ＭＯＦ−５と呼ばれる多孔性金属錯体は、水との反応性が非常に高く、空気中に１日静置しただけで、空気中の湿気により錯体が完全に分解されることが報告されている。また、保存方法も、溶媒中で保存するか、又は、活性化した上で不活性ガス雰囲気中で保存するかのいずれかの方法に限られてしまうため、多孔性金属錯体の化学安定性の向上が望まれている。
【０００５】
本発明はこのような事情に鑑みてなされたものであり、水素吸蔵材料として有用であり、保存安定性を向上することができる新規な多孔性金属錯体を提供することを目的とする。
【課題を解決するための手段】
【０００６】
上記目的を達成するために、本発明は、金属クラスターと下記一般式（１）で表される芳香族カルボン酸との配位結合によって構成される金属錯体を含み、該金属錯体の複数が集積して形成された細孔構造を有する多孔性金属錯体を提供する。
【化１】
2014193814.tif 000003
［式中、ｍは１〜３の整数を示す。］
【０００７】
上記多孔性金属錯体は、配位子に親水性のフェノール性ヒドロキシル基を導入することにより、フェノール性ヒドロキシル基の周りで水を補足させ、多孔性金属錯体の分解点である「金属−配位子結合」周りに水が近づくのを防ぐ。また、官能基を導入することで多孔性金属錯体の細孔の入口を小さくさせ、多孔性金属錯体の分解点である「金属−配位子結合」周りに水が近づくのを防ぐ。これらの結果、分解を抑制することができる。このため、多孔性金属錯体の保存安定性が向上し、例えば、活性化せずに不活性ガス雰囲気下で多孔性金属錯体を保存した場合であっても、その分解程度を抑制することができる。また、上記多孔性金属錯体は、上記金属錯体の複数が集積して細孔構造を形成しているため、水素吸蔵量が高く、水素吸蔵材料として有用である。
【０００８】
また、上記多孔性金属錯体において、上記金属クラスターは、下記一般式（２）；
ＭｐＸｑ      （２）
［式中、Ｍは金属イオンを示し、Ｘは周期表第１４族〜１７族の非金属元素からなるアニオンを示し、ｐは１〜１０の整数を示し、ｑは１以上の整数を示す。］
で表される金属クラスターを含むことが好ましい。これにより、多孔性金属錯体の形成が容易になり、かつ、多孔性が向上することで水素吸蔵量がより向上する。
【０００９】
更に、上記多孔性金属錯体において、上記金属クラスターはＺｎ４Ｏを含むことが好ましい。これにより、大きな細孔サイズを有する構造の構築が可能であり、水素吸蔵量がより向上する。
【発明の効果】
【００１０】
本発明によれば、水素吸蔵材料として有用であり、保存安定性を向上することができる新規な多孔性金属錯体を提供することができる。
【図面の簡単な説明】
【００１１】
【図１】実施例１〜２及び比較例１の多孔性金属錯体のＸＲＤパターンを示す図である。
【図２】多孔性金属錯体［Ｚｎ４Ｏ（Ｃ２７Ｈ１５Ｏ６）２］ｎの構造を示す図である。
【図３】実施例１の多孔性金属錯体の窒素に対する吸着等温線（温度７７Ｋ）を示す図である。
【図４】実施例２の多孔性金属錯体の窒素に対する吸着等温線（温度７７Ｋ）を示す図である。
【図５】比較例１の多孔性金属錯体の窒素に対する吸着等温線（温度７７Ｋ）を示す図である。
【図６】実施例１の多孔性金属錯体の水素吸蔵量（温度７７Ｋ）と平衡圧との関係を示す図である。
【図７】実施例２の多孔性金属錯体の水素吸蔵量（温度７７Ｋ）と平衡圧との関係を示す図である。
【図８】比較例１の多孔性金属錯体の水素吸蔵量（温度７７Ｋ）と平衡圧との関係を示す図である。
【発明を実施するための形態】
【００１２】
以下、本発明をその好適な実施形態に即して詳細に説明する。
【００１３】
本実施形態の多孔性金属錯体は、金属クラスターと上記一般式（１）で表される芳香族カルボン酸との配位結合によって構成される金属錯体を含み、該金属錯体の複数が集積して形成された細孔構造を有するものである。
【００１４】
［金属クラスター］
本実施形態において、多孔性金属錯体を構成する金属クラスターは、１つ又は２つ以上の金属イオンを含んでいる。また、金属クラスターは、金属イオン以外に更に、１つ又は２つ以上のアニオンを含むことができる。
【００１５】
金属クラスターを構成する金属イオンは、Ｌｉ＋、Ｎａ＋、Ｋ＋、Ｒｂ＋、Ｂｅ２＋、Ｍｇ２＋、Ｃａ２＋、Ｓｒ２＋、Ｂａ２＋、Ｓｃ３＋、Ｙ３＋、Ｔｉ４＋、Ｚｒ４＋、Ｈｆ４＋、Ｖ５＋、Ｖ４＋、Ｖ３＋、Ｖ２＋、Ｎｂ３＋、Ｔａ３＋、Ｃｒ３＋、Ｍｏ３＋、Ｗ３＋、Ｍｎ３＋、Ｍｎ２＋、Ｒｅ３＋、Ｒｅ２＋、Ｆｅ３＋、Ｆｅ２＋、Ｒｕ３＋、Ｒｕ２＋、Ｏｓ３＋、Ｏｓ２＋、Ｃｏ３＋、Ｃｏ２＋、Ｒｈ２＋、Ｒｈ＋、Ｉｒ２＋、Ｉｒ＋、Ｎｉ２＋、Ｎｉ＋、Ｐｄ２＋、Ｐｄ＋、Ｐｔ２＋、Ｐｔ＋、Ｃｕ２＋、Ｃｕ＋、Ａｇ＋、Ａｕ＋、Ｚｎ２＋、Ｃｄ２＋、Ｈｇ２＋、Ａｌ３＋、Ｇａ３＋、Ｉｎ３＋、Ｔｌ３＋、Ｓｉ４＋、Ｓｉ２＋、Ｇｅ４＋、Ｇｅ２＋、Ｓｎ４＋、Ｓｎ２＋、Ｐｂ４＋、Ｐｂ２＋、Ａｓ５＋、Ａｓ３＋、Ａｓ＋、Ｓｂ５＋、Ｓｂ３＋、Ｓｂ＋、Ｂｉ５＋、Ｂｉ３＋、及びＢｉ＋からなる群より選択される少なくとも一種の金属イオンであることが好ましく、金属クラスターを形成しやすいことから、Ｍｇ２＋、Ｃａ２＋、Ｓｒ２＋、Ｂａ２＋、Ｖ５＋、Ｖ４＋、Ｖ３＋、Ｖ２＋、Ｍｎ２＋、Ｒｅ２＋、Ｆｅ３＋、Ｆｅ２＋、Ｒｕ３＋、Ｒｕ２＋、Ｏｓ２＋、Ｃｏ２＋、Ｒｈ２＋、Ｉｒ２＋、Ｎｉ２＋、Ｐｄ２＋、Ｐｔ２＋、Ｃｕ２＋、Ｚｎ２＋、Ｃｄ２＋、Ｈｇ２＋、Ｓｉ２＋、Ｇｅ２＋、Ｓｎ２＋、及びＰｂ２＋からなる群より選択される少なくとも一種の金属イオンであることがより好ましく、Ｃｏ２＋、Ｃｕ２＋、及びＺｎ２＋からなる群より選択される少なくとも一種の金属イオンであることが特に好ましい。
【００１６】
金属クラスターを構成するアニオンとしては、周期表第１４族〜１７族の非金属元素からなるアニオンが挙げられ、Ｏ、Ｎ、及びＳの一種又は二種以上の元素からなるアニオンであることが好ましい。アニオンは、Ｏ２−、サルフェート、ナイトレート、ナイトライト、サルファイト、ビサルファイト、フォスフェート、ハイドロゲンフォスフェート、ジハイドロゲンフォスフェート、ジフォスフェート、トリフォスフェート、フォスファイト、クロライド、クロレート、ブロマイド、ブロメート、イオダイド、イオデート、カーボネート、ビカーボネート、サルファイド、ハイドロゲンサルフェート、セレナイド、セレネート、ハイドロゲンセレネート、テルライド、テルレート、ハイドロゲンテルレート、ナイトライド、フォスファイド、アルセナイド、アルセネート、ハイドロゲンアルセネート、ジハイドロゲンアルセネート、アンチモナイド、アンチモネート、ハイドロゲンアンチモネート、ジハイドロゲンアンチモネート、フルオライド、ボライド、ボレート、ハイドロゲンボレート、パークロレート、クロライト、ハイポクロライト、パーブロメート、ブロマイト、ハイポブロマイト、ペリオデート、イオダイト、及びハイポイオダイトからなる群より選択される少なくとも一種のアニオンであることが好ましく、金属クラスターを形成しやすいことから、Ｏ２−、カーボネートからなる群より選択される少なくとも一種のアニオンであることがより好ましい。
【００１７】
金属クラスターは下記一般式（２）；
ＭｐＸｑ      （２）
で表される金属クラスターを含むことが好ましい。上記一般式（２）中、Ｍは金属イオンを示し、好ましい金属イオンは上述した通りである。Ｘは周期表第１４族〜１７族の非金属元素からなるアニオンを示し、好ましいアニオンは上述した通りである。ｐは１〜１０の整数を示す。ｑは１以上の整数を示し、１〜１０の整数であることがより好ましい。ｑは、金属クラスターが所定の電荷を有するように調整される。
【００１８】
上記一般式（２）で表される金属クラスターとしては、例えば、Ｚｎ４Ｏ、ＡｌＯ６、Ｚｎ２（ＣＯ２）４、Ｃｕ２（ＣＯ２）４、ＣｒＯ６、ＦｅＯ６、Ｃｏ２（ＣＯ２）４，Ｚｎ２Ｏ２（ＣＯ２）２等が挙げられる。これらの中でも、多孔性が高く、水素吸蔵量を向上させる観点から、Ｚｎ４Ｏが特に好ましい。
【００１９】
［芳香族カルボン酸］
本実施形態において、芳香族カルボン酸は上記一般式（１）で表されるものであり、下記一般式（３）で表される多座配位子となって上記金属クラスターと配位結合し、金属錯体を形成する。この多座配位子は、隣接する複数の金属クラスターを接続して多孔性金属錯体を形成する。
【００２０】
【化２】
2014193814.tif 000004
【００２１】
一般式（１）及び（３）中、ｍは１〜３の整数を示す。ｍが大きいほど、親水性のフェノール性ヒドロキシル基の数が増えて水の補足能力が高くなるため、水が多孔性金属錯体の分解点である「金属−配位子結合」周りに近づきにくくなり、多孔性金属錯体の分解を抑制する効果が向上する傾向がある。一方で、ｍが小さいほど、多孔性金属錯体の細孔容積、細孔内の表面積が大きくなり、水素吸蔵量が増大する傾向がある。
【００２２】
多孔性金属錯体は、更に他の多座配位子を含んでいてもよい。他の多座配位子としては、下記式（４）で表される多座配位子が好ましい。下記式（４）で表される多座配位子は、上記一般式（３）中のｍが０である多座配位子である。また、下記式（４）で表される多座配位子は、芳香環の水素原子の少なくとも一部が、アルキル基、アルコキシ基、ハロゲン原子、ニトロ基、シアノ基、アリル基、アラルキル基等で置換されていてもよい。また、多孔性金属錯体は、他の多座配位子として、テレフタル酸、２−ヒドロキシテレフタル酸、２，５−ジヒドロキシテレフタル酸、４，４’−ビフェニルカルボン酸、３−ヒドロキシ−４．４’−ビフェニルカルボン酸、３，５’−ジヒドロキシ−４，４’−ビフェニルジカルボン酸、３−ヒドロキシ−４，４’−ビフェニルジカルボン酸、３，５’−４，４’−ビフェニルジカルボン酸等を含んでいてもよい。
【００２３】
【化３】
2014193814.tif 000005
【００２４】
多孔性金属錯体において、フェノール性ヒドロキシル基の導入率は、１０〜５０モル％であることが好ましく、１０〜２０モル％であることが特に好ましい。導入率が１０モル％未満であると、多孔性金属錯体の保存安定性が低下する傾向があり、５０モル％を超えると、水素吸蔵量が低下する傾向がある。多孔性金属錯体におけるフェノール性ヒドロキシル基の導入率は、合成時の多座配位子の使用比率により求められる。
【００２５】
［多孔性金属錯体の製造方法］
次に、本実施形態に係る多孔性金属錯体の製造方法について詳述するが、製造方法は以下の態様に限定されるものではない。
【００２６】
本実施形態の多孔性金属錯体の製造方法は、例えば、金属クラスターを形成する金属イオンを含む金属イオン源と溶媒とを含有する第一溶液、上記一般式（１）で表される芳香族カルボン酸と溶媒とを含有する第二溶液、及び、必要に応じて、他の多座配位子となる化合物と溶媒とを含有する第三溶液をそれぞれ調製する工程と、第一溶液と、第二溶液及び第三溶液を混合して反応液を調製し、この反応液を加熱することで、金属クラスターと上記一般式（１）で表される芳香族カルボン酸との配位結合によって構成される金属錯体を含み、該金属錯体の複数が集積して形成された細孔構造を有する多孔性金属錯体を得る工程と、を備える。第一〜第三溶液は別々に調製する必要はなく、例えば、金属クラスターを形成する金属イオンを含む金属イオン源、上記一般式（１）で表される芳香族カルボン酸、他の多座配位子となる化合物、溶媒とを１度に混合して１つの溶液を調製してもよい。
【００２７】
金属クラスターを形成する金属イオンを含む金属イオン源としては、市販されている金属イオン塩の大抵を適用することができる。このような金属イオン塩としては、例えば硝酸亜鉛（ＩＩ）６水和物、硝酸マンガン（ＩＩ）６水和物、硝酸クロム（ＩＩＩ）９水和物、硝酸コバルト（ＩＩ）６水和物、硝酸アルミニウム（ＩＩＩ）９水和物等が好適である。反応液中のこれら金属イオンの濃度は、好ましくは２５〜２００ｍｏｌ／Ｌである。
【００２８】
上記一般式（１）で表される芳香族カルボン酸としては、２−ヒドロキシ−１，３，５−トリス（４−カルボキシフェニル）ベンゼン）を用いることができる。反応液中の上記一般式（１）で表される芳香族カルボン酸の濃度は、好ましくは１０〜１００ｍｏｌ／Ｌである。
【００２９】
他の多座配位子となる化合物としては、例えば、他の多座配位子が上記式（４）で表される配位子である場合、市販のＨ３ＢＴＢ（１，３，５−トリス（４−カルボキシフェニル）ベンゼン）を用いることができる。反応液中の上記他の多座配位子となる化合物の濃度は、好ましくは２５〜１００ｍｏｌ／Ｌである。
【００３０】
溶媒としては、Ｎ，Ｎ−ジメチルホルムアミド、Ｎ，Ｎ−ジエチルホルムアミド及び水からなる群より選ばれる１種又は２種以上を用いることができる。これらの中でも、Ｎ，Ｎ−ジメチルホルムアミド又はＮ，Ｎ−ジエチルホルムアミドのいずれかを単独で用いるか、あるいはＮ，Ｎ−ジメチルホルムアミド／水混合溶媒又はＮ，Ｎ−ジエチルホルムアミド／水混合溶媒を用いることが好ましい。
【００３１】
反応液の加熱温度は、８０℃以上であることが好ましく、１００〜１４０℃であることがより好ましい。反応温度が１００℃以上であると、目的の多孔性金属錯体が生成しやすい傾向にある。また、反応温度が１４０℃を以下であると、Ｎ，Ｎ−ジメチルホルムアミド、Ｎ，Ｎ−ジエチルホルムアミド等の溶媒が分解しにくい。
【００３２】
加熱時間は加熱温度等の条件によっても異なるが、長時間であるほど好ましく、例えば１２時間以上であることが好ましい。
【００３３】
反応液の加熱は空気雰囲気中で行うことができるが、反応容器としてはオートクレーブ等の密閉型反応容器を用いることが好ましい。なお、フラスコ等を用いて開放系で反応液の加熱を行っても多孔性金属錯体は生成するが、密閉型反応容器を用いる場合に比べて収率が低くなる傾向にある。
【００３４】
生成した多孔性金属錯体は、反応液からろ取し、Ｎ，Ｎ−ジメチルホルムアミド、Ｎ，Ｎ−ジエチルホルムアミド、これらの混合液等の溶媒で洗浄することができる。多孔性金属錯体の細孔内に残存している未反応の配位子を取り除くため、配位子が不溶な脱水溶媒を用いて洗浄すると効果的である。脱水溶媒としては、例えば、脱水塩化メチレンを用いることができる。
【００３５】
多孔性金属錯体にガスを吸蔵させるためには、細孔内に存在する溶媒分子などを除くため、前処理をすることが好ましい。通常は錯体が分解しない程度の温度（例えば４０〜２００℃）で乾燥を行えばよいが、その温度はより低温（例えば４０〜１００℃）であることが好ましい。この前処理は、超臨界ＣＯ２による洗浄によっても行うことができ、より効果的である。また、本実施形態の多孔性金属錯体は、水素ガスに対して優れたガス吸蔵能を示すため、水素吸蔵材料として有用である。
【００３６】
以上、本発明の好適な実施形態について説明したが、本発明は上記実施形態に限定されるものではない。
【実施例】
【００３７】
以下、実施例及び比較例に基づいて本発明をより具体的に説明するが、本発明は以下の実施例に限定されるものではない。
【００３８】
［実施例１］
（多孔性金属錯体の合成）
キシダ化学（株）製の硝酸亜鉛６水和物（４．０８ｇ、１３．７ｍｍｏｌ）、Ｈ３ＢＴＢ（１，３，５−トリス（４−カルボキシフェニル）ベンゼン、１．９７ｇ、４．５０ｍｍｏｌ）、及び、一般式（１）においてｍが１である化合物（Ｈ３（ＯＨ）ＢＴＢ、３６３．２ｍｇ、０．８０ｍｍｏｌ）をそれぞれ３つのスクリュー管に入れた。次いで、東京化成（株）製のＮ，Ｎ−ジエチルホルムアミドをそれぞれ５２ｍＬ、３０ｍＬ、１６ｍＬ加え、超音波洗浄器に数分浸け、均一な溶液とした。
【００３９】
次に、３つの溶液をそれぞれ１２．５ｍＬ、７．５０ｍＬ、２．５０ｍＬずつ日電理化硝子製ガラス容器に入れて混合し、シリコンパッキン付きの蓋をした。この容器を耐圧硝子工業（株）製のオートクレーブに装着し、１００℃で２４時間水熱合成を行った。反応終了後、淡黄色の結晶が生成していた。アルゴン雰囲気下にて黄色の上澄みを捨て、脱水塩化メチレン５０ｍＬを加えると、白い粉状の生成物が析出した。淡黄色の結晶を捨てないように、白色粉と溶媒を捨て、脱水塩化メチレン５０ｍＬを加えて５日間静置した。これにより、多孔性金属錯体の淡黄色の結晶を得た。
【００４０】
［実施例２］
実施例１で調製した溶液を用い、硝酸亜鉛６水和物の溶液の使用量を１２．５０ｍＬ、Ｈ３ＢＴＢ（１，３，５−トリス（４−カルボキシフェニル）ベンゼン）の溶液の使用量を６．６７ｍＬ、一般式（１）においてｍが１である化合物（Ｈ３（ＯＨ）ＢＴＢ）の溶液の使用量を５．０ｍＬとした以外は実施例１と同様にして、多孔性金属錯体の淡黄色の結晶を得た。
【００４１】
［比較例１］
キシダ化学（株）製の硝酸亜鉛６水和物（７．１９ｇ、２４．２ｍｍｏｌ）、Ｈ３ＢＴＢ（１，３，５−トリス（４−カルボキシフェニル）ベンゼン、１．７５ｇ、３．７５ｍｍｏｌ）をそれぞれ２つのスクリュー管に入れた。次いで、東京化成（株）製のＮ，Ｎ−ジエチルホルムアミドをそれぞれ８０ｍＬ、４０ｍＬ加え、超音波洗浄器に数分浸け、均一な溶液とした。
【００４２】
次に、２つの溶液をそれぞれ１２．５ｍＬずつ日電理化硝子製ガラス容器に入れて混合し、シリコンパッキン付きの蓋をした。この容器を耐圧硝子工業（株）製のオートクレーブに装着し、１００℃で２４時間水熱合成を行った。反応終了後、淡黄色の結晶が生成していた。アルゴン雰囲気下にて黄色の上澄みを捨て、脱水塩化メチレン５０ｍＬを加えると、白い粉状の生成物が析出した。淡黄色の結晶を捨てないように、白色粉と溶媒を捨て、脱水塩化メチレン５０ｍＬを加えて５日間静置した。これにより、多孔性金属錯体の無色の結晶を得た。
【００４３】
＜多孔性金属錯体の構造＞
アルゴン雰囲気下にて、実施例１〜２及び比較例１で得られた多孔性金属錯体についてＸ線回折（ＸＲＤ）を行った。測定は（株）リガク製の水平型Ｘ線回折装置ＳｍａｒｔＬａｂ（商品名）を用いた。得られたＸＲＤチャートを図１に示す。いずれの実施例及び比較例のＸＲＤパターンも、多孔性金属錯体［Ｚｎ４Ｏ（Ｃ２７Ｈ１５Ｏ６）２］ｎのｃｉｆファイルから計算したＸＲＤパターンのシミュレーション結果とよく一致していた。したがって、実施例１〜２及び比較例１で得られた多孔性金属錯体は、［Ｚｎ４Ｏ（Ｃ２７Ｈ１５Ｏ６）２］ｎと同じ構造であることが示唆される。多孔性金属錯体［Ｚｎ４Ｏ（Ｃ２７Ｈ１５Ｏ６）２］ｎの構造を図２に示す。実施例１〜２及び比較例１で得られた多孔性金属錯体も、図２に示した多孔性金属錯体［Ｚｎ４Ｏ（Ｃ２７Ｈ１５Ｏ６）２］ｎと同じカゴ状細孔を形成していると考えられる。
【００４４】
＜フェノール性ヒドロキシル基の導入率の測定＞
原料の仕込み量から求めた理論量として、フェノール性ヒドロキシル基の導入率を算出した。導入率は以下の数式により求めることができる。
【数１】
2014193814.tif 000006
【００４５】
＜多孔性金属錯体の活性化方法１＞
実施例１〜２及び比較例１で得られた多孔性金属錯体をデシケーター中に置き、４０℃に加熱しながら５時間減圧した。次に、デシケーター中に窒素をパージし、デシケーター内が常圧に戻ったことを確認してから多孔性金属錯体を取り出し、後述するガス吸着特性の評価を実施した。
【００４６】
＜多孔性金属錯体の活性化方法２＞
アルゴン雰囲気下のグローブボックス内で、実施例１の多孔性金属錯体をろ紙にのせ、溶媒を吸収させて乾燥させた。２時間後、試料をスクリュー管に入れて１日保存した。翌日、試料をグローブボックスから取り出し、デシケーターに試料を設置し、４０℃に加熱しながら５時間減圧した。次に、デシケーター中に窒素をパージし、デシケーター内が常圧に戻ったことを確認してから試料を取り出し、ガス吸着測定を実施した。この活性化方法２は多孔性金属錯体の劣化が生じやすい方法であり、活性化方法１で活性化した多孔性金属錯体の特性に対し、活性化方法２で活性化した多孔性金属錯体の特性の劣化が少ないほど、保存安定性に優れていることとなる。
【００４７】
＜ガス吸着特性の測定＞
上記２種類の方法で活性化した実施例１〜２及び比較例１の多孔性金属錯体について、温度７７Ｋ、０．１ＭＰａにおける窒素吸着量の測定を行った。測定には日本ベル（株）製のＢＥＬＳＯＲＰ−ｍａｘ（商品名）を用いた。測定は、多孔性金属錯体の入ったサンプル管部分を液体窒素に浸した状態で行った。得られた吸着等温線を図３（実施例１）、図４（実施例２）、及び図５（比較例１）に示す。また、上記２種類の方法で活性化した実施例１〜２及び比較例１の多孔性金属錯体について、ＢＥＴ法により計算した比表面積、及び、窒素ガスの相対圧力（Ｐｅ／Ｐ０）が０．５のときの窒素吸着量を下記表１に示す。
【００４８】
＜水素吸蔵量の測定＞
上記活性化処理１を行った実施例１〜２及び比較例１の多孔性金属錯体について、温度７７Ｋ、４．５ＭＰａにおける水素吸蔵量の測定を行った。測定にはヒューズ・テクノネット（株）製の超高圧ＰＣＴ測定装置を用いた。測定は、多孔性金属錯体の入ったサンプル管部分を液体窒素に浸した状態で行った。得られた吸着等温線を図６（実施例１）、図７（実施例２）、及び図８（比較例１）に示す。また、実施例１〜２及び比較例１の多孔性金属錯体の７７Ｋ、４．３ＭＰａにおける水素吸蔵量を下記表１に示す。
【００４９】
【表１】
2014193814.tif 000007
【００５０】
表１に示した通り、活性化方法１で活性化した多孔性金属錯体のＢＥＴ比表面積に対する、活性化方法２で活性化した多孔性金属錯体のＢＥＴ比表面積の低下は、実施例１及び２の方が比較例１よりも少なかった。多孔性金属錯体の研究者の間では、７７Ｋの水素吸蔵量はＢＥＴ比表面積に比例することは定説として扱われている。したがって、水素吸蔵材の劣化の度合い、すなわち、水素吸蔵量の減少率は、ＢＥＴ比表面積の減少率と相関関係がある。よって、活性化方法２で活性化した場合の多孔性金属錯体の水素吸蔵量は、実施例１（予想：３．１質量％（＝７．１３×（１−０．５６））、実施例２（予想：２．４質量％（＝６．７８×（１−０．６５））、比較例１（予想：１．５質量％（＝７．３６×（１−０．７９））の順で高くなると考えられる。
【図１】
2014193814.tif 000010
【図３】
2014193814.tif 000011
【図４】
2014193814.tif 000012
【図５】
2014193814.tif 000013
【図６】
2014193814.tif 000014
【図７】
2014193814.tif 000015
【図８】
2014193814.tif 000016
【図２】
2014193814.tif 000017